КОМПЛЕКСНАЯ ДОБАВКА ДЛЯ БЕТОННОЙ СМЕСИ
COMPLEX ADDITIVE FOR CONCRETE MIXTURE

Изобретение относится к области строительства, а именно к составам бетонных смесей и добавок для них, и может найти применение при производстве бетонных и железобетонных изделий и конструкций.
Известна комплексная добавка (RU 2100305 C1, 27.12.1997), которая используется при изготовлении железобетонных изделий и конструкций.
Данная комплексная добавка включает, мас.%: натриевую соль сульфированного продукта конденсации отходов производства фенола с формальдегидом 17.0-79.7; сульфат натрия 10.0-30.0; лигносульфонаты 10.0-30.0; полиэфир или полиорганосилоксан 0.3-3.0. Технический результат - повышение прочности при сохранении морозостойкости и подвижности бетона, однако прочностные свойства не отвечают повышенным требованиям к ним.
Известна другая комплексная добавка для бетонной смеси (RU 2119900, C1, 10.10.1998), включающая нитрат натрия, карбонат натрия, сульфат натрия, хлорид кальция, карбид кальция, гидроксид кальция.
Однако данная добавка не обеспечивает в достаточной степени получение высоких прочностных свойств бетонных изделий и морозостойкости бетона.
Ближайшим из прототипов является комплексная добавка для бетонной смеси, включающая, мас.%: суперпластификатор С-3 - 14-28; сульфат натрия - 14-28; лигносульфонат технический - 3-7; сульфат алюминия - 14-28; поташ - 30-50 (RU 2273613 C2, 10.04.2006).
Недостатком бетона с данной комплексной добавкой является недостаточный темп набора прочности, невысокие показатели морозостойкости и водонепроницаемости.
Задача настоящего изобретения - повышение темпа роста прочности бетонов в ранние сроки твердения при сохранении их высокой конечной прочности, повышение морозостойкости и водонепроницаемости.
Результат достигается тем, что комплексная добавка для бетонной смеси, содержащая пластификатор и ускоритель твердения, согласно изобретения содержит в качестве пластификатора - гиперпластификатор «Одолит-К», в качестве ускорителя твердения - сульфат натрия при следующем соотношении компонентов, мас.%:
Гиперпластификатор «Одолит-К» - 30-38;
Ускоритель твердения сульфат натрия - 62-70.
Гиперпластификатор «Одолит-К» на основе эфира поликарбоксилата по ТУ 5745-01-96326574-08, ускоритель твердения сульфат натрия отвечает требованиям ГОСТ 6318-68.
Изобретение иллюстрируется следующим примером.
Для приготовления бетонной смеси производственного состава использовали цемент М500 Д0 Вольского завода, обогащенный песок Камского месторождения с модулем крупности, равным 2.7, щебень из гравия Камского месторождения фракции 5-20 мм, при следующем соотношении (мас.ч.):
Цемент: щебень: песок = 1:1.74:1.06
Комплексная добавка вводилась в бетонную смесь в виде водного раствора рабочей концентрации с водой затворения в количестве 2.5-3.2% от массы цемента в пересчете на сухое вещество.
Вода добавлялась в бетонную смесь до достижения равной подвижности (класса П1) по ГОСТ 7473-94. Водоцементное отношение состава без добавки составило 0.31, с комплексной добавкой - 0.21, с добавкой по прототипу - 0.24.
Из бетонных смесей изготавливались образцы - кубы с размерами 10×10×10 см. Через 1, 3, 7, 28 суток нормального твердения образцы подвергались механическим испытаниям. Прочность образцов на сжатие определяли в соответствии с ГОСТ 18105-86.
Такие показатели, как морозостойкость, водонепроницаемость, определяли в возрасте 28 суток нормального твердения по соответствующим стандартам: водонепроницаемость по ГОСТ 12730.5-84, морозостойкость по ГОСТ 10060.0-95.
Составы комплексной добавки и результаты механических испытаний бетона приведены в табл. Были также проведены испытания бетонной смеси и бетона с добавкой по прототипу и без добавки.
На основании полученных данных можно сделать вывод о том, что бетон с использованием комплексной добавки через сутки нормального твердения имеет прочность на сжатие выше на 19-27%, через 3 суток - 19-28%, через 7 суток - 18-26%, через 28 суток - 19-27% по сравнению с прототипом.
В возрасте 28 суток морозостойкость увеличивается на 80-415 циклов, а водонепроницаемость - на 1-2 ступени по сравнению с прототипом.
Полученные результаты позволяют утверждать, что комплексная добавка повышает темп набора прочности бетонов в ранние сроки твердения и позволяет достигнуть высокой конечной прочности, морозостойкости и водонепроницаемости.